(57)【要約】      （修正有）【課題】基板に互いに反応して膜物質となる成膜ガスを供給して、膜物質からなる膜を成膜する成膜装置において、生産性が高く、かつ、基板に成膜される膜の膜厚の面内及び面間均一性を高める技術を提供する。【解決手段】処理容器１０内に基板Ｗを回転軸２２周りに公転させる回転テーブル２を設け、回転テーブルに載置されて加熱するように構成する。また第１の成膜ガス及び第２の成膜ガス供給するガス供給ノズル３を、回転テーブルの径方向に向けて供給するように設けると共に、回転テーブルを挟んで、ガス供給ノズルから成膜ガスが吐出される方向と対向する位置に排気ダクト４を設ける。【選択図】図２
2019186409.tif 000002
【特許請求の範囲】
【請求項１】
真空雰囲気が形成される処理容器と、
前記処理容器内に設けられ、複数の基板を載置するための基板載置領域がその一面側に形成され、前記基板載置領域を回転軸周りに公転させるための回転機構を備えた回転テーブルと、
前記基板載置領域に載置された基板を加熱する加熱機構と、
前記処理容器に設けられ、前記加熱機構により加熱された基板の表面に吸着し、互いに反応して膜物質を形成するための成膜ガスである第１の成膜ガス及び第２の成膜ガスを、前記回転テーブルの径方向に向けて供給するガス供給部と、
前記回転テーブルを挟んで、前記ガス供給部から成膜ガスが吐出される方向と対向する位置に設けられた排気部と、を備えたことを特徴とする成膜装置。
【請求項２】
前記ガス供給部と、前記回転テーブルを回転させたときに基板が移動する移動領域の外縁と、の間に設けられ、前記ガス供給部から供給される成膜ガスを衝突させて、回転テーブルの上面に成膜ガス広げるための被衝突部材を備えたことを特徴とする請求項１に記載の成膜装置。
【請求項３】
前記被衝突部材は、前記回転テーブルの上面から上方へ向けて突出するように、当該回転テーブルの周方向に沿って設けられていることを特徴とする請求項２に記載の成膜装置。
【請求項４】
前記被衝突部材は、処理容器の天井面から下方側へ向けて突出するように設けられていることを特徴とする請求項２に記載の成膜装置。
【請求項５】
前記第１の成膜ガス及び第２の成膜ガスのうちの飽和蒸気圧が低い低蒸気圧ガスの飽和蒸気圧をＰ０とし、前記ガス供給部から供給される第１、第２の成膜ガスの分圧Ｐ１とすると、前記第１、第２の成膜ガスの各供給圧力はＰ１／Ｐ０が各々０．１以下になるように設定され、
前記加熱機構は、供給された各成膜ガスに対する当該成膜ガスの消費量の割合である反応効率が１０％以下となる温度に基板を加熱することを特徴とする請求項１ないし４のいずれか一項に記載の成膜装置。
【請求項６】
前記排気部は、上面側から見て、前記ガス供給部から成膜ガスが供給される方向と交差する方向に広がるように設けられた排気口を備えることを特徴とする請求項１ないし５のいずれか一項に記載の成膜装置。
【請求項７】
前記回転テーブルの上面の中央部に形成される膜の膜厚を検出する膜厚検出部を備えたことを特徴とする請求項１ないし６のいずれか一項に記載の成膜装置。
【請求項８】
前記膜厚検出部は、光学的に膜厚を検出する光学式の膜厚計であって、前記処理容器の天井面側に設けられた光透過窓を介して前記中央部に膜厚計測用の光を照射した結果に基づいて前記膜厚を検出することを特徴とする請求項７に記載の成膜装置。
【請求項９】
前記加熱機構により加熱される基板の温度よりも高温であって、成膜ガスの吸着を阻害して、膜物質の形成を抑える成膜阻害温度に前記処理容器を加熱する容器加熱部を備えたことを特徴とする請求項１ないし８のいずれか一項に記載の成膜装置。
【請求項１０】
前記処理容器の天井面側には、前記回転テーブル側に向けて、膜の処理を行うための光を照射する照射部を備えたことを特徴とする請求項１ないし８のいずれか一項に記載の成膜装置。
【請求項１１】
前記照射部は、前記ガス供給部を介して供給されたクリーニングガスを活性化して前記回転テーブルの表面に付着した膜のクリーニングを行うための紫外線照射部であることを特徴とする請求項１０に記載の成膜装置。
【請求項１２】
前記照射部は、前記膜を改質するための紫外線照射部であることを特徴とする請求項１０に記載の成膜装置。
【請求項１３】
真空雰囲気が形成される処理容器内に設けられ、回転テーブルの一面側に形成された複数の基板載置領域に基板を載置し、当該回転テーブルの回転軸周りに基板を公転させる工程と、
次いで、前記基板載置領域に載置された基板を加熱すると共に、当該加熱された基板の表面に吸着し、互いに反応して膜物質を形成するための成膜ガスである第１の成膜ガス及び第２の成膜ガスを、前記回転テーブルの径方向に向けて供給する工程と、
前記成膜ガスを供給する工程と並行して、前記回転テーブルを挟んで、前記ガス供給部から成膜ガスが吐出される方向と対向する位置にて、前記処理容器内の成膜ガスを排気する工程と、を含むことを特徴とする成膜方法。
【請求項１４】
前記成膜ガスを供給する工程では、前記第１、第２の成膜ガスを供給する位置と、前記回転テーブルを回転させたときに基板が移動する移動領域の外縁と、の間に設けられた被衝突部材に前記成膜ガスを衝突させて、回転テーブルの上面に成膜ガス広げることを特徴とする請求項１３に記載の成膜方法。
【請求項１５】
成膜ガスを供給する工程では、前記第１の成膜ガス及び第２の成膜ガスのうちの飽和蒸気圧が低い低蒸気圧ガスの飽和蒸気圧をＰ０とし、前記ガス供給部から供給される第１、第２の成膜ガスの分圧Ｐ１とすると、前記第１、第２の成膜ガスの各供給圧力はＰ１／Ｐ０が各々０．１以下になるように設定されることと、
前記処理容器に供給された各成膜ガスに対する当該成膜ガスの消費量の割合である反応効率が１０％以下となる温度に基板を加熱することと、を特徴とする請求項１３または１４に記載の成膜方法。
【発明の詳細な説明】
【技術分野】
【０００１】
本開示は、成膜装置及び成膜方法に関する。
【背景技術】
【０００２】
半導体装置の製造工程においては、半導体ウエハ（以下「ウエハ」という）などの基板に対して供給した処理ガスを反応させて成膜処理を行う場合がある。
【０００３】
成膜処理の例として、例えば特許文献１には、基板支持体に支持された基板に、互いに反応する有機反応体を含む第一、第二の反応体の蒸気を水平通流により供給して有機膜を成膜する例が記載されている。
【先行技術文献】
【特許文献】
【０００４】
【特許文献１】特開２０１７−７６７８４号公報
【発明の概要】
【発明が解決しようとする課題】
【０００５】
本開示は、基板に互いに反応して膜物質となる成膜ガスを供給して、膜物質からなる膜を成膜する成膜装置において、生産性が高く、かつ基板に成膜される膜の膜厚の面内及び面間均一性を高める技術を提供する。
【課題を解決するための手段】
【０００６】
本開示の成膜装置は、真空雰囲気が形成される処理容器と、
前記処理容器内に設けられ、複数の基板を載置するための基板載置領域がその一面側に形成され、前記基板載置領域を回転軸周りに公転させるための回転機構を備えた回転テーブルと、
前記基板載置領域に載置された基板を加熱する加熱機構と、
前記処理容器に設けられ、前記加熱機構により加熱された基板の表面に吸着し、互いに反応して膜物質を形成するための成膜ガスである第１の成膜ガス及び第２の成膜ガスを、前記回転テーブルの径方向に向けて供給するガス供給部と、
前記回転テーブルを挟んで、前記ガス供給部から成膜ガスが吐出される方向と対向する位置に設けられた排気部と、を備えたことを特徴とする。
【発明の効果】
【０００７】
本開示によれば、基板に互いに反応して膜物質となる成膜ガスを供給して、膜物質からなる膜を成膜する成膜装置において、生産性が高く、かつ基板に成膜される膜の膜厚の面内及び面間均一性を高める技術を提供することができる。
【図面の簡単な説明】
【０００８】
【図１】本開示の実施の形態に係るポリイミドが生成する過程を示す反応図である。
【図２】本開示の実施の形態に係る成膜装置の縦断側面図である。
【図３】前記成膜装置の横断平面図である。
【図４Ａ】前記成膜装置におけるガスの供給シーケンスの第１例を示す説明図である。
【図４Ｂ】前記ガス供給シーケンスの第２例を示す説明図である。
【図４Ｃ】前記ガス供給シーケンスの第３例を示す説明図である。
【図５】ウエハに吸着する成膜ガスの吸着量が変化する仕組みに係る説明図である。
【図６】前記成膜装置における成膜ガスの分圧及びウエハの加熱温度の設定の考え方示す説明図である。
【図７】前記成膜装置における成膜ガスの流れを説明する縦断側面図である。
【図８】前記成膜装置における成膜ガスの流れを説明する横断平面図である。
【図９】前記成膜装置の作用を示す第１説明図である。
【図１０】前記成膜装置の作用を示す第２説明図である。
【図１１】実施の形態における被衝突部材の他の例を示す部分縦断側面図である。
【図１２Ａ】実施の形態に係る成膜ガスの第１例を示す説明図である。
【図１２Ｂ】前記成膜ガスの第２例を示す説明図である。
【図１２Ｃ】前記成膜ガスの第３例を示す説明図である。
【図１３】予備試験に用いた成膜装置を示す縦断側面図である
【図１４】予備試験における温度ごとのガス供給ノズルからの距離に対して成膜される膜の膜厚を示す特性図である。
【発明を実施するための形態】
【０００９】
一の実施の形態に係る成膜装置について説明する。この成膜装置は、基板であるウエハに向けて互いに反応する第１のモノマーを含む第１の成膜ガスと、第２のモノマーを含む第２の成膜ガスと、を供給し、ウエハの表面に反応物の膜物質からなる膜を成膜する成膜処理を行う。実施の形態では、第１のモノマーとして二官能性の酸無水物、例えばＰＭＤＡ（Ｃ１０Ｈ２Ｏ６：無水ピロメリト酸）が用いられ、第２のモノマーとして二官能性のアミン、例えばＯＤＡ（Ｃ１２Ｈ１２Ｎ２Ｏ：４，４’―ジアミノジフェニルエーテル）が用いられ、ポリイミドからなる膜物質が生成される。なお、ＰＭＤＡ、ＯＤＡのいずれを第１のモノマー（第１の成膜ガス）、第２のモノマー（第２の成膜ガス）と設定するかについて特段の限定はなく、ＰＭＤＡを第２のモノマー、ＯＤＡを第１のモノマーとしてもよい。
【００１０】
ポリイミドの合成について説明する。図１に示すようにＰＭＤＡは、具体的には４つの炭素元素（Ｃ）と１つの酸素元素（Ｏ）とが環状に単結合（一重結合）により互いに接続された５員環からなる官能基を２つ備えており、前記酸素元素に隣接する炭素元素には、夫々別の酸素元素が二重結合により接続している。そして、５員環を構成する酸素元素が各々外側を向くように配置されると共に、これら２つの官能基間に、各々の官能基の２つの炭素元素を共有するベンゼンが介在していて芳香族モノマーをなしている。前記５員環は、イミド環を形成するためのものである。
【００１１】
ＯＤＡには、１つの窒素元素（Ｎ）と２つの水素元素（Ｈ）とを備えたアミノ基（−ＮＨ２）が２つ配置されており、これら窒素元素は、ジフェニルエーテルの一端側及び他端側に夫々結合している。尚、図１では炭素元素及び水素元素については記載を省略している。そして、これら２種類のモノマーを互いに混合すると、前駆体であるポリアミド酸が生成するので、この前駆体の熱処理（加熱）によって脱水縮合が起こり、図１の下段に示すポリイミドが合成される。
【００１２】
次いで成膜装置の構成について説明する。図２、図３に示すように成膜装置は、真空雰囲気が形成される扁平な概ね円形の真空容器（処理容器）１０を備え、真空容器１０は、側壁及び底部を構成する容器本体１２と、天板１１とにより構成されている。真空容器１０内には、直径３００ｍｍの複数枚のウエハＷを水平に載置する円形の回転テーブル２が設けられている。図２に示すように回転テーブル２の上面（一面側）には、回転テーブル２の周方向（回転方向）に沿って、６つの円形の凹部で構成された載置部（基板載置領域）２４が設けられており、各載置部２４の凹部内にウエハＷが載置される。
【００１３】
回転テーブル２の裏面中央部には、回転軸２２を介して回転機構２３が設けられ、回転テーブル２は、成膜処理中において鉛直軸（図２に示す回転テーブル２の中心Ｃ）周りに上方から見て時計回り方向に回転する。従って回転テーブル２は、ウエハＷが載置された載置部２４を回転軸２２周りに公転させるように構成されている。図２中の２０は回転軸２２及び回転機構２３を収納するケース体である。このケース体２０には、回転テーブル２の下方領域に窒素ガスをパージガスとして供給するためのパージガス供給管７２が接続されている。
【００１４】
図２に示すように真空容器１０の底部における回転テーブル２の下方には同心円状に加熱機構である複数のヒータ７が設けられ、各載置部２４に載置されたウエハＷが加熱されるように構成されている。なお図２中の７０は、ヒータ７の上方側を覆う覆い部材である。また図３に示すように真空容器１０の側壁には、ウエハＷの搬送口１５が開口しており、ゲートバルブ１６によって開閉自在に構成されている。真空容器１０内における搬送口１５に臨む位置は、ウエハＷの受け渡し位置となっており、当該受け渡し位置に対応する部位には、回転テーブル２の下方側に載置部２４を貫通してウエハＷを裏面から持ち上げるための受け渡し用の昇降ピン及びその昇降機構（いずれも図示せず）が設けられている。そしてウエハＷは搬送口１５を介して、真空容器１０の外部に設けられた図示しない基板搬送機構により、受け渡し位置に搬送され、基板搬送機構と昇降ピンとの協働作用により、載置部２４に受け渡される。
【００１５】
また、真空容器１０の側壁には、ＰＭＤＡを含む第１の成膜ガス及びＯＤＡを含む第２の成膜ガスを回転テーブル２の外方側から径方向に向けて供給するためのガス供給部であるガス供給ノズル３が設けられている。例えばガス供給ノズル３は直管により構成され、真空容器１０（容器本体１２）の側壁を貫通するように横方向に延設されている。また、図３に示すように、直管状のガス供給ノズル３は、その末端部が回転テーブル２の外方側に位置するように、当該回転テーブル２の半径方向に向けて配置されている。ガス供給ノズル３の末端部には、回転テーブル２の中心Ｃへ向けて開口する不図示のガス吐出口が設けられている。この構成により、ガス供給ノズル３は各成膜ガスを既述の載置部２４の外方側から回転テーブル２の径方向に向けて供給することができる。
ここでガス供給ノズル３は、ガス吐出口の開口部を回転テーブル２の半径方向と厳密に一致するように配置する場合に限定されない。
ガス吐出口から吐出されたガスの流れが回転テーブル２の中央部を通過して、後述の排気ダクト４に到達することができれば、ガス吐出口の開口方向は、回転テーブルの半径方向からずれていてもよい。
【００１６】
真空容器１０外側に位置するガス供給ノズル３の基端部には、ガス供給管３１が接続されている。ガス供給管３１は上流側にて２本のガス導入管５３、６３に分岐している。ガス導入管５３の上流側は、流量調整部Ｍ１、バルブＶ１をこの順に介してＰＭＤＡ気化部５１に接続されている。
【００１７】
ＰＭＤＡ気化部５１内においては、ＰＭＤＡが固体の状態で貯蔵されており、ＰＭＤＡ気化部５１はこのＰＭＤＡを加熱する図示しないヒータを備えている。また、ＰＭＤＡ気化部５１にはキャリアガス供給管５４の一端が接続されており、バルブＶ２、ガス加熱部５８をこの順に介して、キャリアガス供給管５４の他端はＮ２（窒素）ガス供給源５２に接続されている。このような構成により、キャリアガスであるＮ２ガスが加熱された状態でＰＭＤＡ気化部５１に供給され、当該ＰＭＤＡ気化部５１内にて加熱され気化しているＰＭＤＡと、Ｎ２ガスとが混合されて混合ガスとなり、第１の成膜ガスとして、ガス供給ノズル３に導入される。
【００１８】
さらに、キャリアガス供給管５４におけるガス加熱部５８の下流側且つバルブＶ２の上流側は分岐してガス供給管５５を形成し、このガス供給管５５の下流端は、バルブＶ３を介してガス導入管５３のバルブＶ１の下流側且つ流量調整部Ｍ１の上流側に接続されている。このような構成によって、上記の第１の成膜ガスをガス供給ノズル３に供給しないときには、ガス加熱部５８で加熱されたＮ２ガスを、ＰＭＤＡ気化部５１を迂回させてガス供給ノズル３に導入することができる。
【００１９】
一方、ガス導入管６３の他端は、流量調整部Ｍ２、バルブＶ４をこの順に介してＯＤＡ気化部６１に接続されている。ＯＤＡ気化部６１内においては、ＯＤＡが液体（あるいは顆粒状の固体）の状態で貯留されており、ＯＤＡ気化部６１はこのＯＤＡを加熱する図示しないヒータを備えている。また、当該ＯＤＡ気化部６１にはキャリアガス供給管６４の一端が接続されており、キャリアガス供給管６４の他端はバルブＶ５、ガス加熱部６８を介してＮ２ガス供給源６２に接続されている。このような構成により、加熱されたキャリアガスＮ２ガスが加熱された状態でＯＤＡ気化部６１に供給され、当該ＯＤＡ気化部６１内にて加熱され気化しているＯＤＡと、Ｎ２ガスとが混合されて混合ガスとなり、第２の成膜ガスとして、ガス供給ノズル３に導入することができる。
【００２０】
さらに、キャリアガス供給管６４におけるガス加熱部６８の下流側且つバルブＶ５の上流側は分岐してガス供給管６５を形成し、このガス供給管６５の下流端は、バルブＶ６を介してガス導入管６３のバルブＶ４の下流側且つ流量調整部Ｍ２の上流側に接続されている。このような構成によって、上記の第２の成膜ガスをガス供給ノズル３に供給しないときには、ガス加熱部６８で加熱されたＮ２ガスを、ＯＤＡ気化部６１を迂回させてガス供給ノズル３に導入することができる。
【００２１】
ガス供給管３１及びガス導入管５３、６３には、流通中の成膜ガス中のＰＭＤＡ及びＯＤＡが液化、または付着することを防ぐために、例えば管内を加熱するための配管ヒータ３２、５７、６７が各々管の周囲に設けられる。この配管ヒータ３２、５７、６７によって、ガス供給ノズル３から吐出される成膜ガスの温度が調整される。なお、図示の便宜上、配管ヒータ３２、５７、６７は配管の一部のみに示しているが、液化を防ぐことができるように例えば配管全体に設けられている。
【００２２】
またガス供給管３１には、クリーニング用のガスを供給するためのクリーニングガス供給管３３の一端が接続されている。クリーニングガス供給管３３の他端側は、２本に分岐し、各端部に夫々Ｎ２ガス供給源３４と、Ｏ２（酸素）ガス供給源３５と、が接続されている。なお図２、３中のＶ７、Ｖ８はバルブである。
このような構成により、真空容器１０内にガス供給ノズル３を介し、クリーニングガスとして、Ｎ２ガスにて希釈された、Ｏ２ガスを供給することができる。
【００２３】
前記回転テーブル２の中心Ｃを挟んで、前記ガス供給ノズル３から成膜ガスが吐出される方向と対向する位置には、排気ダクト（排気部）４が設けられている。排気ダクト４は、例えば真空容器１０の周縁形状に沿って円弧状に湾曲させた角筒により構成され、平面視したとき、ガス供給ノズル３の延設方向の延長線上に排気ダクト４のほぼ中心部が位置するように配置されている。また回転テーブル２と対向する排気ダクト４の側面には、回転テーブル２周方向に沿って複数の排気口４１が並べて形成されている。
【００２４】
従って、複数の排気口４１は、上面側から見て、ガス供給ノズル３から成膜ガスが供給される方向と交差する方向に広がるように設けられている。また排気ダクト４には、真空容器１０の外面側から排気管４２の一端が接続され、排気管４２の他端には、真空ポンプ４３が接続されている。これにより排気ダクト４及び排気口４１を介して真空容器１０内の雰囲気が排気されるように構成されている。
【００２５】
ここで回転テーブル２の上面側の周縁には、当該回転テーブル２の周方向に沿って、上方へ向けて突出するように突出壁部（被衝突部材）２５が設けられている。突出壁部２５は、ガス供給ノズル３から供給される成膜ガスを衝突させて、回転テーブル２の上面に広げる機能を有する。この観点において、突出壁部２５は、回転テーブル２が回転したときにウエハＷが移動する移動領域の外縁と、ガス供給ノズル３と、の間に設けられていればよい。従って、図２、図３に例示した突出壁部２５のように、回転テーブル２の外周端位置に沿って突出壁部２５を形成する場合に限定されず、当該外周端よりも内側の位置に突出壁部を配置してもよい。
【００２６】
さらにまた、ガス供給ノズル３から見てその左右両脇の位置には、成膜ガスが広がる方向を案内するための２枚のガイド部材１７が設けられている。各ガイド部材１７は、その基端部が容器本体１２の内壁面に接続され、平面視したとき両ガイド部材１７が先端側へ向かうに連れて互いに離れるように配置されている。ガイド部材１７は、ガス供給ノズル３から吐出された成膜ガスが回転テーブル２の周囲に回り込んで排気ダクト４へ向かう流れの形成を防ぎ、成膜ガスを確実に回転テーブル２の上方に導くために設けられている。
【００２７】
また成膜装置は、光学式の膜厚検出部１４を備える。膜厚検出部１４は、天板１１に形成された透過窓１３を介して、回転テーブル２の中央部上面に設置された膜厚検出用ウエハ９に向けて光を照射し、膜厚検出用ウエハ９に成膜された膜の膜厚を検出できるように構成されている。膜厚検出部１４としては、例えばウエハＷに向けて光源から光線を照射し、この光線の反射光に基づいて膜厚を測定する光干渉式膜厚計を用いることができる。
【００２８】
さらに天板１１には、ウエハＷの加熱温度（２００℃）よりも高温であって、成膜ガスの吸着を阻害して、ポリイミドの形成を抑える成膜阻害温度（２４０℃）に真空容器１０を加熱する容器加熱部７１が設けられている。これにより透過窓１３を含む真空容器１０内へのポリイミドの形成が抑制されている。
【００２９】
この他、成膜装置は、回転テーブル２に向けて紫外線を照射し、回転テーブル２のクリーニングを行うための紫外線照射部８を備えている。図３に示すように、上面側から見たとき、紫外線照射部８は、回転テーブル２の中心Ｃを挟んで、その直径方向に沿うように設けられている。紫外線照射部８はランプハウス８２の内部に紫外線ランプ８３を配置した構造となっており、天板１１に形成された透過窓８１を介して回転テーブル２の表面に紫外線を照射できるように構成されている
【００３０】
上述の構成を備える成膜装置はコンピュータである制御部９０を備えており、この制御部９０は、プログラム、メモリ、ＣＰＵを備えている。プログラムには、後述するウエハＷに対する処理を進行させるように命令（各ステップ：ステップ群）が組み込まれている。このプログラムは、コンピュータ記憶媒体、例えばコンパクトディスク、ハードディスク、光磁気ディスク、ＤＶＤ等に格納され、制御部９０にインストールされる。制御部９０は当該プログラムにより成膜装置の各部に制御信号を出力し、各部の動作を制御する。具体的には、真空ポンプ４３による排気流量、流量調整部Ｍ１，Ｍ２による処理容器１１内へ供給する各ガスの流量、Ｎ２ガス供給源５２、６２からのＮ２ガスの供給、各ヒータへの供給電力、などの各制御対象が制御信号により制御される。
【００３１】
以上に説明した構成を備える実施の形態に係る成膜装置においては、ウエハＷの加熱温度及び第１の成膜ガス及び第２の成膜ガスの供給量（第１の成膜ガス及び第２の成膜ガスの分圧）を操作変数としてウエハＷの表面に成膜されるポリイミドの膜の膜厚を制御する。
【００３２】
ウエハＷの表面に、互いに反応するモノマーを吸着させて膜物質を形成する吸着反応において、膜物質の形成量（以下、「成膜量」ともいう）は、ウエハＷに対する、各モノマーの吸着量に依存する。そして、ウエハＷに対するモノマーの吸着量は、モノマーである第１の成膜ガスや第２の成膜ガスの各分子の衝突頻度（単位時間当たりの衝突量）に依存する。従って、ウエハＷに対する各モノマーの吸着量は、第１の成膜ガス及び第２の成膜ガスの分圧により制御することができる。
【００３３】
一方で、モノマーを分子レベルで見たとき、ウエハＷの表面に吸着しているモノマーの振動エネルギーが大きくなると、ウエハＷの表面から脱離する。従って、ウエハＷの表面に付着しているモノマーの正味の吸着量は、図５に模式的に示すように、モノマーが単位時間にウエハＷの表面に衝突する量と、吸着したモノマーがウエハＷの表面から脱離する量と、のバランスによって決定される。そして、両成膜ガスのモノマーがウエハＷに吸着している時間（吸着滞留時間）が長くなると、ウエハＷに吸着したモノマー同士が反応する確率が増大し、成膜量が増える。
【００３４】
このため例えば、ＰＭＤＡとＯＤＡとの吸着反応によりポリイミドを生成させる場合に、部材の温度を２４０℃以上に加熱すると、単位時間あたりのモノマーの吸着量よりも脱離量が多くなり、当該部材の表面におけるモノマーの正味の吸着量が殆どゼロとなる。そこで、成膜対象であるウエハＷ以外のガス供給ノズル３やその上流側の管路、真空容器１０の温度を例えば２４０℃（既述の成膜阻害温度に相当する）に加熱することにより、第１、第２の成膜ガスを混合供給したとしても、これらの部材の表面への膜物質の堆積を抑えることができる。
【００３５】
以上に説明したメカニズムをまとめると、各成膜ガスの供給量（分圧）を上げると、当該成膜ガスのモノマーの吸着量が増えて成膜量は増大し、供給量（分圧）を下げると吸着量が減って成膜量は減少する。また、ウエハＷの温度を上げるとモノマーの振動エネルギーが大きくなってモノマーの脱離量が増大すると共に吸着滞留時間が短くなることにより、成膜量は減少する。反対にウエハＷの温度を下げると（但し、反応温度以上に加熱されていること）、モノマーの脱離量が減少すると共に吸着滞留時間が長くなることにより成膜量が増大する傾向がみられる。
【００３６】
以上に検討したように、各成膜ガスの供給量やウエハＷの温度を変化させて成膜を行う場合、これらの成膜ガスの飽和蒸気圧に留意しなければならない。温度一定の条件下で圧力が当該成膜ガスの飽和蒸気圧曲線を上回った場合には、成膜ガスが液化して、精密な膜厚制御を行うことができなくなってしまうおそれがある。従って成膜ガスの吸着量を増加させるにあたって、成膜ガスが液化しない範囲において成膜ガスの分圧及びウエハＷの加熱温度を調整する必要がある。
【００３７】
図６は、第１の成膜ガス及び第２の成膜ガスの飽和蒸気圧曲線を示す特性図であり、横軸は温度を示し、縦軸には圧力を対数表示してある。同図中、第１の成膜ガスの飽和蒸気圧曲線を実線で示し、第２の成膜ガスの飽和蒸気圧曲線を破線で示してある。なお図６に示す第１の成膜ガス及び第２の成膜ガスの飽和蒸気圧曲線は模式的な表示であり、ＰＭＤＡやＯＤＡの実際の飽和蒸気圧曲線を記載したものではない。
【００３８】
図１を用いて説明したように第１のモノマーと第２のモノマーとが１対１で反応してポリイミドの繰り返し単位構造が形成されるとし、例えば第１の成膜ガスの飽和蒸気圧が第２の成膜ガスの飽和蒸気圧よりも低い例で説明する。
【００３９】
この場合には、まず飽和蒸気圧が低い成膜ガス（図６に示す例では第１の成膜ガス）については、当該成膜ガスが気体の状態を維持可能な温度、分圧条件下で成膜処理を行う。即ち、図６の例では、第１の成膜ガスの飽和蒸気圧曲線よりも下方側の温度、分圧条件下で成膜処理を行えばよいことになる。
【００４０】
例えば図６に一点鎖線で示したウエハＷの温度範囲内の所定の加熱温度で成膜処理を行う場合には、第１の成膜ガスの分圧が飽和蒸気圧未満の範囲でできるだけ上昇させてモノマーがウエハＷの表面に衝突する量を増加させる。これによりモノマーの吸着量を増加させることができる。
【００４１】
また、図６に二点鎖線で示した分圧範囲の所定の成膜ガス分圧で成膜処理を行う場合には、同じく第１の成膜ガスの分圧が飽和蒸気圧未満の範囲でできるだけ加熱温度を下げてモノマーの脱離量を少なくする。これによりモノマーの脱離量を減少させると共に、吸着滞留時間を長くすることができる。
【００４２】
一方、飽和蒸気圧が高い成膜ガス（図５に示す例では第２の成膜ガス）については、化学量論比的には低蒸気圧ガスと同量の（分圧を揃えた）高蒸気圧ガスを供給すればよいようにも考えられる。しかしながら、分圧を揃えた状態の場合、低蒸気圧ガスと比較して、高蒸気圧ガスはウエハＷへの吸着量も少なくなってしまう。そこで、高蒸気圧ガスについては、飽和蒸気圧を越えない分圧範囲にて、低蒸気圧ガスよりも過剰量供給することが好ましい。
なお、上述の成膜ガスの供給量（分圧）設定法は、成膜ガスが昇華曲線を超えて固化することを防止する場合にも同様に適用することができる。
【００４３】
上述の考え方に基づき、飽和蒸気圧が低い低蒸気圧ガスの飽和蒸気圧を越えない分圧となるように低蒸気圧ガスの供給量を設定する。精密な膜厚の制御を行う観点では、第１、第２の成膜ガスのうちの飽和蒸気圧が低い成膜ガス（低蒸気圧ガス）、ここでは第１の成膜ガスの飽和蒸気圧をＰ０とし、前記ガスノズル３から供給される低蒸気圧ガスの分圧をＰ１とすると、第１の成膜ガスの供給圧力はＰ１／Ｐ０が各々０．１以下になるように設定されることが好ましい。
一方、既述のように、第１、第２の成膜ガスのうちの飽和蒸気圧が高い成膜ガス（高蒸気圧ガス）は、高蒸気圧ガスの分圧をＰ０’、分圧をＰ１’としたとき、
Ｐ１’／Ｐ０’の値が１以下であり、且つ、低蒸気圧ガスよりも高い分圧で供給するとよい。
【００４４】
また既述のように、回転テーブル２の上方を横方向に流れるように第１、第２の成膜ガスを供給する場合には、ウエハＷへの吸着により上流側で各成膜ガスが消費されてしまうため、下流側へ向けて成膜ガスの濃度が低くなる傾向がある。そのため流れ方向の上流側における成膜ガスの吸着量が多すぎると、下流側にて成膜ガスが不足する状態となるおそれもある。この場合には、ウエハＷの加熱温度を適度に高くして、モノマーの吸着滞留時間を調整し、流れの上流側の領域で一旦吸着した成膜ガスの一部を脱離させて、下流側にもモノマーが供給されるように調整すればよい。
【００４５】
そこで、ヒータ７は、供給された各成膜ガス（第１、第２の成膜ガス）に対する当該成膜ガスの消費量の割合である反応効率Ｅが１０％以下となる温度にウエハＷを加熱する。具体的には、ガス供給ノズル３から供給される低蒸気圧ガスの供給流量をＬ１、排気ダクト４に到達する当該低蒸気圧ガスの排気流量をＬ１’とし、成膜処理にて消費された成膜ガスの割合を反応効率Ｅ（％）とする。このとき、成膜処理にて消費された前記成膜ガスの量は、低蒸気圧ガスの供給流量Ｌ１と、低蒸気圧ガスの排気流量Ｌ１’と、の差分値より求めることができる。この考え方に基づき下記の式（１）で表される反応効率Ｅが１０％以下となるようにウエハＷの加熱温度を設定することにより、成膜ガスの流れ方向の下流側における成膜ガス不足を抑えつつ、回転テーブル２を直径方向に横切る領域に亘って成膜ガスを供給することができる。
Ｅ（％）＝{（Ｌ１−Ｌ１’）／Ｌ１}×１００    …（１）
【００４６】
以上に説明した考え方に基づきポリイミドの成膜を行う本例の成膜装置の作用について説明する。図４Ａ〜図４Ｃは、本例に係る成膜装置における第１の成膜ガス、第２の成膜ガス及びパージガスを供給するタイミングを示すシーケンスの例を夫々示す。ここでは、図４Ａに示すタイムチャートを例に説明する。
例えば図示しない外部の搬送機構により６枚のウエハＷを回転テーブル２の各載置部２４に載置し、ゲートバルブ１６を閉じる。載置部２４に載置されたウエハＷは、ヒータ７によって所定の温度、例えば２００℃に加熱される。次いで真空排気部５０により排気口５１を介して排気を行い、Ｎ２ガス供給源５２、６２から供給されるＮ２ガスにより、真空容器１０内の圧力（全圧）を、例えば５０Ｐａ（０．４Ｔｏｒｒ）に調節し、回転テーブル２を例えば１０ｒｐｍ〜３０ｒｐｍで回転させる。
【００４７】
次いで上述の全圧を維持しつつ、ＰＭＤＡを含む第１の成膜ガスと、ＯＤＡを含む第２の成膜ガスとを、例えば夫々１．３３Ｐａ（０．０１Ｔｏｒｒ）、１．４６Ｐａ（０．０１１Ｔｏｒｒ）の分圧で各々ガス供給ノズル３に供給する。これらの成膜ガスは、ガス供給ノズル３の上流側の導入管内で合流して混合され、例えば成膜阻害温度より高温の２６０℃に加熱された状態でガス供給ノズル３から吐出される。図４Ａのタイムチャートに示すように、ＰＭＤＡ及びＯＤＡは、成膜処理の期間中、継続的に供給される。
【００４８】
ガス供給ノズル３から吐出された第１、第２の成膜ガスは、図７に示すように、ガス供給ノズル３と、回転テーブル２上のウエハＷが公転移動する移動領域の外縁との間に設けられた突出壁部２５に衝突してから、排気ダクト４側に流れる。このとき、成膜装置を上方から見ると図８に示すように成膜ガスは、突出壁部２５に衝突したことにより、ガス供給ノズル３から見て左右方向に広げられ、回転テーブル２の上面に扇状に広がった後、排気ダクト４に流れる。これにより、ガス供給ノズル３から吐出された成膜ガスが、直線状に回転テーブル２を横切って、そのまま排気ダクト４に至る流れの形成を防ぎ、回転している回転テーブル２の上面の広い範囲に亘って効率的に混合ガスを供給することができる。
【００４９】
上述の動作により、回転テーブル２の中心Ｃの周りを公転している各ウエハＷが、図８に示す扇状の成膜ガスの通流領域Ｒを繰り返し通過する。この結果、各ウエハＷの表面に第１の成膜ガスに含まれるモノマーであるＰＭＤＡと、第２の成膜ガスに含まれるモノマーであるＯＤＡが各々吸着し、ウエハＷの表面にてＰＭＤＡとＯＤＡとが反応してポリイミドとなり、当該ポリイミドを堆積させることにより成膜が行われる。
【００５０】
このとき既述のように実施の形態に係る成膜装置においては、第１、第２の成膜ガスの分圧Ｐ１と、低蒸気圧ガスの飽和蒸気圧Ｐ０との比であるＰ１／Ｐ０の値が０．１以下になるように設定している。この結果、低蒸気圧ガスの液化を防止し、精密な膜厚制御を行うことができる。
【００５１】
さらに第１、第２の成膜ガスと反応効率Ｅが１０％以下となるようにウエハＷの加熱温度を設定している。そのため、一旦、ウエハＷに吸着した成膜ガスの一部を脱離させて、成膜ガスの流れの下流側に再供給することが可能となる。この結果、ガス供給ノズル３から供給された成膜ガスが回転テーブル２上で消費され切らずに十分な量の成膜ガスを排気ダクト４に到達させ、図８に示す通流領域Ｒの下流側に十分な成膜ガスを供給することができる。
【００５２】
ここで、図８に示した通流領域Ｒにおける成膜ガスの濃度分布は、ウエハＷにポリイミドが形成されることに伴う成膜ガスの消費によって上流側から下流側に向かって徐々に成膜ガス濃度が減少する。このとき、ウエハＷの加熱温度を適切に調節することにより、ガス供給ノズル３からの成膜ガスの吐出位置からの距離に対する、成膜ガスの濃度の変化を一次直線に近づけることができることが分かった（後述の図１３、図１４に示す予備実験参照）。そこで本例の成膜装置では、ウエハＷの加熱温度を２００℃に設定して第１、第２の成膜ガスを反応させている。
【００５３】
図９は、ある時点にて、成膜ガスの吐出方向（回転テーブル２の直径方向）に沿って見たウエハＷ（同図中、各ウエハＷを識別する符号Ｗ１、Ｗ２を付してある）の縦断面を模式的に示している。成膜ガスの吐出位置からの距離に応じて、成膜ガスの濃度が一次直線に沿って次第に減少する分布を示すとき、成膜ガスの吸着量も同様の傾向を示す。図９には、このとき吸着した成膜ガスによって形成される膜厚分布を模式的に示してあるＩ（グレーで塗りつぶした膜Ｆ部分）。図９によれば、成膜ガスの吐出位置に近い領域では高濃度の成膜ガス供給により厚い膜が形成され、排気ダクト４側に近い領域では成膜ガス濃度が低下することによって、相対的に薄い膜が形成される一次直線で近似可能な膜厚分布となる。  
【００５４】
次いで図１０は、図９の状態から回転テーブルが１８０°回転した時点におけるウエハＷの縦断面を模式的に示している。図１０には、図９で形成された膜厚分布の上面側に、前記１８０°回転した時点で形成される膜Ｆの膜厚分布を積層して示してある（砂状のハッチで塗りつぶした膜Ｆ部分）。図９の時点と同様に、成膜ガスの吐出位置に近い領域では厚い膜が形成され、排気ダクト４側に近い領域では相対的に薄い膜が形成され、一次直線で近似可能な膜厚分布となる。
【００５５】
そして、図９、図１０の各時点で形成される膜が、各々、一次直線で近似可能な膜厚分布となっているとき、これらの膜を積層すると、各ウエハＷの面内、及び複数のウエハＷの面間でほぼ均一な厚さを有する膜が形成される。
【００５６】
実際には、ウエハＷの面内の各点は、図８に模式的に示す成膜ガスの通流領域Ｒを通過している期間中に、成膜ガスの吸着、ポリイミドの形成が時々刻々と進行する。そして、当該ポリイミドが堆積されることにより、通流領域Ｒを通過している時間や、各位置における成膜ガスの濃度に対応する厚さの膜Ｆが形成される。この期間中においても図９、図１０を用いてモデル的に説明した膜厚分布を有する膜の堆積が繰り返し、継続的に行われることにより、例えば回転テーブル２の回転を停止した状態で成膜処理を行う場合と比較して、平坦な膜厚分布を有する膜Ｆの成膜を行うことができる。
【００５７】
また本例の成膜装置は、膜厚検出部１４を備え、回転テーブル２の上面の中央部に設けた膜厚検出用ウエハ９の膜厚を検出することができる。図９、図１０を用いて説明した、面内、及び面間で均一な厚さの膜Ｆが形成される作用は、膜厚検出用ウエハ９においても同様である。従って載置部２４に載置されたウエハＷに成膜される膜厚と、回転テーブル２の回転中心に設置した膜厚検出用ウエハ９に成膜される膜厚と、が等しくなる。このため、膜厚検出用ウエハ９に形成される膜の膜厚を検出することでウエハＷに成膜された膜の膜厚を高精度で特定することができる。また回転テーブル２の中心の膜厚も同じことから、光学式の膜厚検出部１４を、回転テーブル２が回転したときに、その位置が移動しない回転テーブル２の中心部上方の膜厚を検出するように設けることで、ウエハＷに成膜された膜の膜厚を継続的にモニターすることができる。
【００５８】
またこのとき容器加熱部７１により真空容器１０をウエハＷの加熱温度よりも高い成膜阻害温度に加熱している。このため、真空容器１０の内面のほか、膜厚検出部１４から照射する光を透過する透過窓１３における膜物質の堆積を抑制することもできる。  
なお、膜厚検出部は光学式のものを用いる場合に限定されない。例えば膜厚検出用ウエハ９に成膜された膜の重量を測定する重量計を膜厚検出部として用いてもよい。また膜検出用ウエハ９に代えて水晶振動子を設け、表面に膜が成膜されることによる水晶振動子の周波数変化により膜厚を検出するようにしてもよい。
【００５９】
以上に説明した動作に基づき、予め設定された膜厚の膜を成膜したら、成膜ガスの供給、回転テーブル２の回転、及びウエハＷの加熱を停止し、搬入時とは反対手順にて成膜処理を終えたウエハＷを搬出した後、次の成膜処理の開始を待つ。
このとき、次の成膜処理を開始する前に、例えば真空容器１０内にＯ２ガスを供給すると共に、紫外線ランプ８３により紫外線を照射する。これにより活性化したＯ２ガスを回転テーブル２の表面に供給し、載置部２４以外のウエハＷによって覆われていなかった領域に形成されたポリイミドの膜を分解する処理を行ってもよい。さらに回転テーブル２に形成された膜の分解は、予め設定された回数の成膜処理を行った後に行うようにしてもよい。
【００６０】
上述の実施の形態によれば、第１の成膜ガス及び第２の成膜ガス供給するガス供給ノズル３を、複数のウエハＷが載置された回転テーブル２の外方側から径方向に向けて供給するように設けると共に、回転テーブルを挟んで、ガス供給ノズル３から成膜ガスが吐出される方向と対向する位置に排気ダクト４を設けて成膜を行う。この構成により、複数のウエハＷに同時に成膜処理を行うことができるため生産性が向上する。また、回転テーブル２の外方側から径方向に第１の成膜ガス及び第２の成膜ガス供給しながらウエハＷを公転させることでウエハＷに成膜される膜の膜厚の面内均一性及び面間均一性が良好になる。
【００６１】
ここで図２、図３を用いて説明した例では、回転テーブル２の周縁部に、成膜ガスを広げるための被衝突部材２５を設けているが、他の構成を採用してもよい。例えば図１１に示すように、回転テーブル２が回転したときにウエハＷが移動する移動領域と、ガス供給ノズル３と、の間に、真空容器１０の天井面から下方側へ向けて突出するように被衝突部材２６を設けてもよい。
【００６２】
さらにまた実施の形態に係る成膜装置を用いて形成する膜は、図１２Ａに示すようにアミノ基を備えたモノマーを含む成膜ガスとエポキシ基を備えたモノマーを含む成膜ガスとを反応させて、エポキシ結合を有する膜物質により形成してもよい。また図１２Ｂに示すようにアミノ基を備えたモノマーを含む成膜ガスとイソシアネートを備えたモノマーを含む成膜ガスとにより尿素結合を有する膜物質から膜の形成を行ってもよい。あるいは図１２Ｃに示すようにアミノ基を備えたモノマーを含む成膜ガスと、酸無水物であるモノマーを含む成膜ガスとによりイミド結合を有する膜物質から膜を形成してもよい。さらには、アルコールであるモノマーを含む成膜ガスとイソシアネートであるモノマーを含む成膜ガスとによるウレタン結合を有する膜物質や、アミノ基を備えたモノマーを含む成膜ガスと、カルボン酸であるモノマーを含む成膜ガスとによるアミド結合を有する膜物質から膜を形成してもよい。さらには共重合、２分子反応、３分子反応、あるいは３種混合により重合体を形成して膜を形成してもよい。
【００６３】
そして第１の成膜ガス及び第２の成膜ガスは、イソシアネート基やアミノ基などの官能基が互いに一官能性であるモノマーのほか、二官能性以上のモノマー同士を互いに結合させて膜物質を形成するものであってもよい。さらに膜物質を成膜するためのモノマーの骨格構造としては、芳香族、脂環族、脂肪族や、芳香族及び脂肪族の結合体などを用いることができる。
【００６４】
また実施の形態の成膜装置においては、図４Ａに記載の各成膜ガスの連続供給のほか、例えば図４Ｂに示すように第１の成膜ガス（同図中のＰＭＤＡ）と、第２の成膜ガス（同図中のＯＤＡ）と、を交互に供給するように構成してもよい。あるいは図４Ｃに示すように第１の成膜ガスの供給と、第２の成膜ガスの供給と、を１サイクル分実施するたびにパージガスを供給するように構成してもよい。さらに第１の成膜ガスを供給するガス供給部と第２の成膜ガスを供給するガス供給部とは、互いに独立して個別に設けてもよい。
【００６５】
この他、既述の紫外線照射部８により、回転テーブル２に載置されたウエハＷに向けて紫外線を照射し、成膜された膜を改質してもよい。あるいは、紫外線照射部８に代えて回転テーブル２の表面に赤外線を照射する赤外線照射部を設け、熱によって回転テーブル２に付着した膜物質を除去する構成でも良い。またクリーニング用の照射部と、ウエハＷの改質用の照射部と、をともに備えていてもよい。
さらに排気口４１は、上面側から見て、ガス供給ノズル３から成膜ガスが供給される方向と交差する方向に広がるように設けられた構成に限られない。例えば、ガス供給ノズル３に設けられ、成膜ガスの吐出を行う既述のガス吐出口と対向する容器本体１２の側壁面に排気口４１を１つ設けてもよい。この他、ガス供給ノズル３側のガス吐出口を、成膜ガスが供給される方向と交差する方向に広がるように設けてもよい。  
以上に検討したように、今回開示された実施形態はすべての点で例示であって制限的なものではないと考えられるべきである。上記の実施形態は、添付の請求の範囲及びその主旨を逸脱することなく、様々な形態で省略、置換、変更されてもよい。
【００６６】
次に、図９、図１０を用いて説明した成膜ガスの濃度分布が形成されることを確認するための予備実験を行った結果について説明する。図１３に示すように、真空容器１００内にウエハＷが載置される載置台１０１を備え、載置台１０１にはヒータ１０２が埋設された枚葉式の成膜装置を予備実験に用いた。また真空容器１００の側壁には、図１、図２に示した成膜装置と同様に、第１の成膜ガス（ＰＭＤＡ）及び第２の成膜ガス（ＯＤＡ）を供給するガス供給ノズル３が設けられ、載置台１０１に載置されたウエハＷの表面に向けて横方向に成膜ガスを供給できるように構成されている。一方載置台１０１を挟んで、ガス供給ノズル３から成膜ガスが吐出される方向と対向する位置には、排気部を成す排気口４ａが設けられている。
【００６７】
このような成膜装置を用い、ウエハＷの温度を１４０、１６０、１８０及び２００℃に各々設定して成膜処理を行い、成膜ガスの吐出方向に伸びウエハＷの中心を通る直線に沿った位置における、膜厚の分布を調べた。なお真空容器１００内の圧力、第１、第２の成膜ガスの分圧については、図２、図３などを用いて説明した実施の形態に係る成膜装置と同様に設定し、これらの成膜ガスの供給シーケンスについては、図４Ａのシーケンスを用いた。  
図１４は、ウエハＷの加熱温度を１４０、１６０、１８０及び２００℃の各々に設定したときの膜厚分布を示す特性図である。図１４の横軸は、成膜ガスの吐出位置からの距離を示し、縦軸は各位置に成膜されたポリイミドの膜厚を示している。
【００６８】
図１４に示すように、いずれの加熱温度においても、ウエハＷに成膜される膜の膜厚は、ガス供給ノズル３からの距離が長くなるに従い減少していることが分かる。例えばウエハＷの加熱温度が最も低い１４０℃のときには、ウエハＷに成膜される膜の膜厚は、ガス供給ノズル３からの吐出位置に近い領域にて他の加熱温度よりも厚い膜が形成され、当該吐出位置からの距離が大きくなるに連れて、曲線を描くように急激に減少している。これは、図５を用いて説明したように、加熱温度が比較的低温の場合、ウエハＷに吸着したモノマーが離脱する離脱量が少なくなるため、吐出位置に近い領域の膜が厚くなる一方、下流側に流れてくる成膜ガス中のモノマーの量が急激に減少し、これに伴って膜が薄くなっていると考えられる。
【００６９】
これに対してウエハＷの加熱温度を例えば２００℃に上げた場合には、吐出位置からの距離に対して、一次直線を描くように膜厚が減少している。これは、加熱温度が高温になるに連れて、ウエハＷからのモノマーの離脱量が多くなるため、吐出位置に近い領域の膜が薄くなるためと考えられる。脱離したモノマーの一部は、成膜ガスの流れの下流側にてウエハＷに再吸着するが、下流側の領域においてもモノマーの脱離量が多くなっているため、加熱温度を１４０℃に設定した場合と同程度の膜厚になっていると考えられる。
【００７０】
このようにウエハＷの加熱温度を変化させることにより、ウエハＷに成膜される膜の膜厚分布を変化させることができる。そして、また第１の成膜ガス及び第２の成膜ガスとしてＰＭＤＡ及びＯＤＡを用いる場合には、ウエハＷの加熱温度を２００℃程度に設定することで、成膜ガスの供給位置からの距離に対する膜厚が一次直線を描くように減少する膜厚分布を形成することが可能であることを確認できた。従って、回転テーブル２上にも同様の膜厚分布を形成し、当該回転テーブル２上に載置されたウエハＷを公転させることにより、図９、図１０を用いて説明したように面内、面間でより均一な膜厚分布を有する膜を成膜することができるといえる。
【符号の説明】
【００７１】
３        ガス供給ノズル
４        排気ダクト
２        回転テーブル
１０      真空容器
７        ヒータ
【図１】
2019186409.tif 000003
【図２】
2019186409.tif 000004
【図３】
2019186409.tif 000005
【図４Ａ】
2019186409.tif 000006
【図４Ｂ】
2019186409.tif 000007
【図４Ｃ】
2019186409.tif 000008
【図５】
2019186409.tif 000009
【図６】
2019186409.tif 000010
【図７】
2019186409.tif 000011
【図８】
2019186409.tif 000012
【図９】
2019186409.tif 000013
【図１０】
2019186409.tif 000014
【図１１】
2019186409.tif 000015
【図１２Ａ】
2019186409.tif 000016
【図１２Ｂ】
2019186409.tif 000017
【図１２Ｃ】
2019186409.tif 000018
【図１３】
2019186409.tif 000019
【図１４】
2019186409.tif 000020